(57)【要約】【課題】基板と基板に積層される配線層の熱膨張係数が大きく異なる場合でも、基板と配線層が強固に接合され、信頼性の高い製品として提供することができる配線基板およびその製造方法を提供する。【解決手段】基板１６の表面に導体層１４を被着形成する工程と、前記導体層１４をパターンエッチングして、基板１６の表面に多数の突起状にアンカーパターン１５を形成する工程と、該アンカーパターン１５が形成された基板１６の配線層を積層する工程とにより、基板１６に配線層が強固に接合された配線基板が得られる。【選択図】図５
2009099624.tif 000002
【特許請求の範囲】
【請求項１】
基板に配線層が積層され、
前記配線層が、基板の表面に被着形成された導体層からなるアンカーパターンを介して積層されていることを特徴とする配線基板。
【請求項２】
前記アンカーパターンは、前記基板の表面に、多数の突起を形成したパターンとして形成されていることを特徴とする請求項１記載の配線基板。
【請求項３】
前記基板および前記配線層を厚さ方向に貫通する導通スルーホールが設けられたコア基板として形成されていることを特徴とする請求項１または２記載の配線基板。
【請求項４】
前記基板は導電性を有するコア部を備え、該コア部には、前記導通スルーホールを貫通させる下孔が設けられていることを特徴とする請求項３記載の配線基板。
【請求項５】
前記下孔の内壁面は、めっき層により被覆され、該下孔に絶縁材が充填されていることを特徴とする請求項４記載の配線基板。
【請求項６】
前記下孔の内壁面は、前記めっき層に積層して形成された絶縁被膜により被覆されていることを特徴とする請求項５記載の配線基板。
【請求項７】
前記コア基板に配線層が積層された多層配線基板として形成されていることを特徴とする請求項３〜６のいずれか一項記載の配線基板。
【請求項８】
前記コア部は、カーボンファイバ強化プラスチックからなることを特徴とする請求項４〜７のいずれか一項記載の配線基板。
【請求項９】
基板の表面に導体層を被着形成する工程と、
前記導体層をパターンエッチングして、基板の表面に多数の突起状にアンカーパターンを形成する工程と、
該アンカーパターンが形成された基板の配線層を積層する工程を備えていることを特徴とする配線基板の製造方法。
【請求項１０】
前記配線層を積層する工程において、
基板にプリプレグを介して配線シートを加圧および加熱し、基板に一体に配線層を積層することを特徴とする請求項９記載の配線基板の製造方法。
【請求項１１】
基板に配線層を積層した後、配線層が積層された基板に貫通孔を形成し、貫通孔の内壁面にめっきを施して導通スルーホールを形成する工程を備えることを特徴とする請求項９または１０記載の配線基板の製造方法。
【請求項１２】
前記導通スルーホールが形成された基板に配線層を積層して多層配線基板を形成する工程を備えることを特徴とする請求項１１記載の配線基板の製造方法。
【請求項１３】
前記基板は導電性を有するコア部を備え、
前記導通スルーホールを貫通させる下孔を前記コア部に形成する工程と、
該下孔が形成された基板にめっきを施し、前記下孔の内壁面をめっき層により被覆するとともに、前記基板の表面に前記導体層を被着形成する工程を備えることを特徴とする請求項１１または１２記載の配線基板の製造方法。
【請求項１４】
前記下孔の内壁面をめっき層により被覆する工程に続いて、前記めっき層を電源供給層とする電着法により、前記めっき層に積層して前記下孔の内壁面を絶縁被膜により被覆する工程を備えることを特徴とする請求項１３記載の配線基板の製造方法。
【請求項１５】
前記下孔の内壁面をめっき層により被覆した後、前記下孔に絶縁材を充填し、
前記基板の表面に被着形成された導体層を所定パターンにエッチングしてアンカーパターンを形成することを特徴とする請求項１３記載の配線基板の製造方法。
【請求項１６】
前記絶縁被膜により被覆された下孔に絶縁材を充填し、
該下孔に充填された絶縁材の端面を研磨するとともに、基板の表面に被着形成された絶縁被膜を研磨により除去して基板の表面に導体層を露出させた後、前記導体層を所定パターンにエッチングして、アンカーパターンを形成することを特徴とする請求項１４記載の配線基板の製造方法。
【請求項１７】
前記導体層をエッチングしてアンカーパターンを形成する際に、前記下孔の外周縁部に沿って前記導体層を残留させランドを形成することを特徴とする請求項１５または１６記載の配線基板の製造方法。
【請求項１８】
前記コア部を形成する工程として、カーボンファイバを含有するプリプレグを複数枚重ね合わせ、加圧および加熱して平板体に形成する工程を備えることを特徴とする請求項１３〜１７のいずれか一項記載の配線基板の製造方法。
【発明の詳細な説明】
【技術分野】
【０００１】
本発明は配線基板およびその製造方法に関し、より詳細には、熱膨張係数が相違する基板と配線層とを積層した構造を有する配線基板およびその製造方法に関する。
【背景技術】
【０００２】
半導体素子を搭載する配線基板や半導体ウエハの検査に使用される試験用基板には、カーボンファイバ強化プラスチック（CFRP)をコア基板に備えている製品がある。このカーボンファイバ強化プラスチックを備えたコア基板は、従来のガラスエポキシ基板からなるコア基板と比較して低熱膨張率であり、基板の熱膨張係数を基板に搭載される半導体素子の熱膨張係数にマッチングさせることができ、半導体素子と配線基板との間に生じる熱応力を回避することができるという利点を有する。
【０００３】
配線基板はコア基板の両面に配線層を積層して形成され、コア基板には、その両面に積層される配線層と電気的導通をとるための導通スルーホールPTH（Plated through hole)が形成される。この導通スルーホールは、基板に貫通孔を形成し、めっきにより貫通孔の内壁面に導通部（めっき層）を形成することによって形成される。
【０００４】
ところで、カーボンファイバ強化プラスチックのような導電性を有するコア部を備えるコア基板の場合には、単に基板に貫通孔を形成して貫通孔の内壁面にめっきを施すと、導通スルーホールとコア部とが電気的に短絡してしまう。このため、導電性を有するコア部を備えるコア基板に導通スルーホールを形成する際には、コア基板に導通スルーホールよりも大径の下孔を貫設し、下孔に絶縁性を有する樹脂を充填した後、下孔に導通スルーホールを貫通させて、導通スルーホールとコア部とが電気的に短絡しないようにしている（特許文献１、２参照）。
【特許文献１】再表２００４／０６４４６７号公報
【特許文献２】特開２００６−２２２２１６号公報
【特許文献３】特開２００１−２０３４５８号公報
【発明の開示】
【発明が解決しようとする課題】
【０００５】
コア基板を構成するコア部に設ける下孔をドリル加工によって形成した場合には、下孔の内壁面にバリが生じ、下孔に貫通させた導通スルーホールとコア部とが電気的に導通するおそれがある。このため、たとえば特許文献２においては、下孔の内壁面を絶縁層によって被覆し、導通スルーホールと導電性を備えるコア部とが電気的に短絡しないようにする方法がとられている。しかしながら、粗面となった下孔の内壁面を確実に絶縁層によって被覆することは必ずしも容易ではない。
【０００６】
また、コア基板はコア部の両面に配線層を積層して形成するが、コア部をカーボンファイバ強化プラスチックのような熱膨張係数が小さい材料によって形成した場合には、一般に配線層の熱膨張係数（約１３〜３０ppm／℃）がかなり大きいから、コア部と配線層との間に熱膨張係数の相違による大きな熱応力が作用し、コア部と配線層との界面で剥離が生じたり、クラックが生じたりするという問題が発生する。このような問題を回避するには、コア部と配線層との密着性を向上させ接合強度を高める必要がある。このようなコア部と配線層との間で生じる熱応力による問題は、導電性を有するコア部を備える基板に限らず、一般的な配線基板についても起こり得る。
【０００７】
本発明は、基板と基板に積層される配線層の熱膨張係数が大きく異なる場合でも、基板と配線層が強固に密着して形成され、信頼性の高い製品として提供することができる配線基板およびその製造方法を提供することを目的とする。
【課題を解決するための手段】
【０００８】
本発明は、上記目的を達成するため次の構成を備える。
すなわち、配線基板において、基板に配線層が積層され、前記配線層が、基板の表面に被着形成された導体層からなるアンカーパターンを介して積層されていることを特徴とする。前記アンカーパターンは、前記基板の表面に、多数の突起を形成したパターンとして形成されていることにより、アンカー作用により配線層を基板に強固に接合することができる。
前記配線基板は、前記基板および前記配線層を厚さ方向に貫通する導通スルーホールが設けられたコア基板として提供することができる。
【０００９】
また、前記配線基板は、前記基板が導電性を有するコア部を備え、該コア部には、前記導通スルーホールを貫通させる下孔が設けられて提供される。
また、前記下孔の内壁面は、めっき層により被覆され、該下孔に絶縁材が充填されていることにより、導電性を有するコア部と導通スルーホールとが電気的に短絡することが防止される。また、前記下孔の内壁面が、前記めっき層に積層して形成された絶縁被膜によって被覆されていることにより、コア部と導通スルーホールとの電気的短絡がさらに確実に防止される。
【００１０】
また、配線基板の製造方法として、基板の表面に導体層を被着形成する工程と、前記導体層をパターンエッチングして、基板の表面に多数の突起状にアンカーパターンを形成する工程と、該アンカーパターンが形成された基板の配線層を積層する工程を備えていることを特徴とする。
前記配線層を積層する工程において、基板にプリプレグを介して配線シートを加圧および加熱し、基板に一体に配線層を積層することにより、容易に基板に配線層を一体的に積層することができる。
【００１１】
また、基板に配線層を積層した後、配線層が積層された基板に貫通孔を形成し、貫通孔の内壁面にめっきを施して導通スルーホールを形成する工程を備えることにより、導通スルーホールを備えたコア基板が得られる。
また、前記導通スルーホールが形成された基板に配線層を積層して多層配線基板を形成する工程を備えることにより、多層配線基板が得られる。
【００１２】
また、前記基板は導電性を有するコア部を備え、前記導通スルーホールを貫通させる下孔を前記コア部に形成する工程と、該下孔が形成された基板にめっきを施し、前記下孔の内壁面をめっき層により被覆するとともに、前記基板の表面に前記導体層を被着形成する工程を備えることにより、導電性を有するコア部と導通スルーホールとの電気的短絡を確実に防止することが可能となる。
また、前記下孔の内壁面をめっき層により被覆する工程に続いて、前記めっき層を電源供給層とする電着法により、前記めっき層に積層して前記下孔の内壁面を絶縁被膜により被覆する工程を備えることにより、コア部と導通スルーホールとの電気的短絡がさらに確実に防止される。
【００１３】
また、前記下孔の内壁面をめっき層により被覆した後、前記下孔に絶縁材を充填し、前記基板の表面に被着形成された導体層を所定パターンにエッチングすることによってアンカーパターンを形成することができる。
また、前記絶縁被膜により被覆された下孔に絶縁材を充填し、該下孔に充填された絶縁材の端面を研磨するとともに、基板の表面に被着形成された絶縁被膜を研磨により除去して基板の表面に導体層を露出させた後、前記導体層を所定パターンにエッチングして、アンカーパターンを形成することができる。
また、前記導体層をエッチングしてアンカーパターンを形成する際に、前記下孔の外周縁部に沿って前記導体層を残留させランドを形成することができる。
【発明の効果】
【００１４】
本発明に係る配線基板およびその製造方法によれば、基板の表面にアンカーパターンを形成し、アンカーパターンが形成された基板に配線層を積層して形成することにより、アンカーパターンのアンカー作用によって、基板と配線層とが強固に接合され、基板と配線層との熱膨張係数が大きく相違しているような場合でも、基板と配線層との界面に剥離が生じたりクラックが生じたりすることを防止することができる。
【発明を実施するための最良の形態】
【００１５】
（コア基板の製造方法）
以下、本発明に係る製造方法の実施の形態として、導電性を有するコア部を備えたコア基板の製造方法を例に説明する。
図１、２は、コア基板の導通スルーホールを貫通させる下孔を基板に形成し、ガス抜き穴を形成して下孔に絶縁材を充填するまでの工程を示す。
図１（ａ）は、カーボンファイバ強化プラスチックからなるコア部１０の両面にプリプレグ１２を介して銅箔１４を接合し、平板体に形成した基板１６を示す。コア部１０は、カーボンクロスにエポキシ樹脂などの高分子材料を含浸させたプリプレグを４枚積層し、加熱および加圧して一体形成される。なお、コア部１０を構成するカーボンファイバを含むプリプレグの積層数は任意に選択できる。
【００１６】
本実施形態では、長繊維カーボンファイバからなるカーボンファイバクロスを使用してコア部１０を形成したが、カーボンファイバクロスの他に、カーボンファイバ不織布、カーボンファイバメッシュ等が使用できる。カーボンファイバの熱膨張係数は約０ppm／℃であり、カーボンファイバ強化プラスチックにおけるカーボンファイバの含有率、カーボンファイバに含浸させる樹脂、樹脂に混入させるフィラーの材料を選択することによってコア部１０の熱膨張係数を調節することができる。本実施形態のコア部１０の熱膨張係数は１ppm／℃程度である。
【００１７】
また、カーボンファイバ強化プラスチックからなるコア部１０を備えるコア基板全体の熱膨張係数は、コア基板を構成する配線層、配線層間に介在させる絶縁層の熱膨張係数を選択することによって調節することができる。また、コア基板の両面にビルドアップ法等によって配線層を積層して形成される配線基板の熱膨張係数は、コア基板とその両面に形成される配線層（ビルドアップ層）の熱膨張係数を選択することによって調節することができる。半導体素子の熱膨張係数は約３．５ppm／℃である。配線基板の熱膨張係数をこれに搭載する半導体素子の熱膨張係数にマッチングさせることは容易に可能である。
【００１８】
図１（ｂ）は、基板１６に下孔１８をあけた状態である。下孔１８はドリル加工によって基板１６を厚さ方向に貫通するように形成する。下孔１８は後工程で形成する導通スルーホールの貫通孔よりも大径に形成する。本実施形態では、下孔１８の孔径を０．８ｍｍとし、導通スルーホールの孔径を０．３５ｍｍとした。下孔１８はコア基板に形成する導通スルーホールの各々の平面配置位置に合わせて形成する。
【００１９】
下孔１８をドリル加工によってあけると、ドリルの磨耗等によって下孔１８の内壁面にばりが生じ、内壁面が粗面（凹凸面）になり、内壁面にコア部１０の切粉１１が付着して残留することがある。
カーボンファイバ強化プラスチックからなるコア部１０の場合は、カーボンの切粉１１が下孔１８の内壁面に付着して残留し、この切粉１１は導電性を有することから、切粉１１が下孔１８に充填する絶縁材としての樹脂２０に混入すると、樹脂２０の絶縁性が阻害され、導通スルーホールとコア部１０とが電気的に短絡するという障害が生じる。
【００２０】
本実施形態においては、導通スルーホールとコア部１０とが短絡しないように、基板１６に下孔１８をあけた後、基板１６に無電解銅めっきおよび電解銅めっきをこの順に施し、下孔１８の内壁面をめっき層１９によって被覆する工程を採用する。基板１６に無電解銅めっきを施すことによって、下孔１８の内面の全面と、基板１６の表裏面の全面に無電解銅めっき層が形成される。この無電解銅めっき層をめっき給電層として電解銅めっきを施すことにより、下孔１８の内面と、基板１６の両面にめっき層１９を形成することができる。無電解銅めっき層の厚さは０．５μｍ程度、電解銅めっき層の厚さは１０〜２０μｍ程度である。
【００２１】
このように、下孔１８の内壁面をめっき層１９によって被覆すると、下孔１８の内壁面が平滑面になるから、下孔１８に樹脂２０を充填しやすくなり、樹脂２０中にボイドが発生しにくくなって、ボイド部分で導通スルーホールとコア部１０とが電気的に短絡することを防止することができる。また、下孔１８に内壁面に付着した切粉１１がめっき層１９によって遮蔽され、下孔１８の内壁面から剥離しにくくなって樹脂２０の絶縁性が維持されるようになる。
【００２２】
ところで、下孔１８に樹脂２０を充填する工程では、樹脂２０を熱硬化させるために加熱キュア工程を経過させるから、その際にコア部１０を構成する樹脂中に含まれていた溶剤等から分解性のガスが発生し、製造工程中でコア部１０に吸湿された水分が水蒸気として発生する。
【００２３】
加熱キュア工程で生じた分解性のガスや水蒸気は、なんらかの経路を経由してコア部１０の外側に抜け出ようとするのであるが、めっき層１９は、下孔１８の内壁面を含む基板１６の全表面を完全に被覆しているから、ガスの逃げ場がなく、下孔１８の内壁面のめっき層１９が膨れたり、基板１６の表面の銅箔１４、めっき層１９が膨れるといった問題が生じる。めっき層１９は下孔１８の内壁面を平滑化し、下孔１８の内壁面を被覆するという目的で設けているから、めっき層１９に膨れが生じたりしてはその目的が達成されなくなる。
【００２４】
なお、基板１６の下孔１８の内壁面を含む表面の全体を、めっき層１９あるいは銅箔１４によって完全に被覆した構成は、下孔１８に樹脂２０を充填する工程での加熱の際に問題となるばかりでなく、基板１６の両面にプリプレグを介して配線シートを加熱および加圧して配線層を形成する場合にも問題になる。
また、コア基板の両面にビルドアップ層を形成して配線基板とする場合には、製造工程中に加熱工程があるから、この場合にも、内層のコア部１０あるいは基板から発生するガスによって銅箔１４あるいはめっき層１９が膨れるといった問題が起こり得る。
【００２５】
このため、本実施形態においては、コア部１０から発生する分解性のガスあるいは水蒸気を抜け出させる経路を確保するために、基板１６の表面にガス抜き穴１４０を形成する。図１（ｄ）は基板１６の表面にガス抜き穴１４０を形成するために、基板１６の表面にドライフィルムレジスト（フォトレジスト）をラミネートし、露光および現像により、ガス抜き穴１４０を形成する部位を露出させたレジストパターン７０を形成した状態を示す。
ガス抜き穴１４０は、基板１６の表面を被覆する銅箔１４および銅箔１４に積層されためっき層１９を部分的に穴あけし、コア部１０の外面を被覆するプリプレグ１２の表面を露出させてコア部１０と外部とを連通させる経路を形成するためのものである。
【００２６】
ガス抜き穴１４０を形成する位置および大きさは適宜選択することが可能である。本実施形態においては、下孔１８の内壁面でのめっき層１９の膨れを避けることから、下孔１８の近傍にガス抜き穴１４０を配置する構成としている。
本実施形態では、ガス抜き穴１４０と下孔１８の開口縁との間隔Ｄを３００〜３５０μｍとしたが、ガス抜き穴１４０を配置する位置は、ガス抜き穴１４０をエッチングによって形成する際の側面エッチング量を考慮して決めればよい。
【００２７】
レジストパターン７０をマスクとして基板１６の表面の銅箔１４およびめっき層１９をエッチングする際の側面エッチング量は、エッチング時のエッチング液の回り込みによって生じるものであり、銅箔１４およびめっき層１９の厚さと、使用するエッチング液、エッチング液の噴射条件等のエッチング条件によって変動する。レジストパターン７０を設計する際には、エッチング時にエッチング液が下孔１８の内壁面にまで達しないように設定（距離Ｄを設定）すればよい。
【００２８】
図２（ａ）は、レジストパターン７０をマスクとしてめっき層１９と銅箔１４とをエッチングしてガス抜き穴１４０を形成した状態を示す。ガス抜き穴１４０を形成した部位では、下層のプリプレグ１２の表面が露出し、コア部１０と基板１６の外部とがガス抜き穴１４０を経由して連通し、コア部１０と外部とを連通させる経路が形成される。
【００２９】
図３は、基板１６の表面にガス抜き穴１４０を形成した状態を基板１６の平面方向から見た状態を示す。基板１６を貫通する下孔１８が縦横方向に所定間隔で整列配置され、ガス抜き穴１４０は、下孔１８の周縁近傍に、十字配置として各々４つ配置されている。ガス抜き穴１４０の底面にはプリプレグ１２の表面が露出する。
ガス抜き孔１４０は下孔１８の開口縁から距離Ｄ、離間した位置に配されている。ガス抜き穴１４０を下孔１８の開口縁から離間させているのは、前述したように、銅箔１４とめっき層１９をエッチングする際に、下孔１８の内壁面のめっき層１９が侵されないようにするためである。基板１６の表面はめっき層１９である。図２（ａ）は、図３のＡ−Ａ線断面図である。
【００３０】
基板１６に形成する下孔１８の配置は、縦横方向に整列した配置とする方法に限らず、任意の配置とすることができる。ガス抜き穴１４０も隣り合った下孔１８の中間に複数配置することももちろん可能であり、下孔１８の周囲に放射方向に配置したり、基板１６の平面内で所定間隔で整列させて配置することもできる。
前述したように、下孔１８の開口縁の近傍にガス抜き穴１４０を配置しているのは、下孔１８近傍からのガス抜き作用を有効にするためである。下孔１８の周囲以外に、基板１６の表面に多数個のガス抜き穴１４０を形成すれば、コア部１０からガスが抜けやすくなり、また、基板１６の表面に多数の凹凸が形成されるから、基板１６の表面に絶縁層を被着形成する際に、絶縁層と基板１６との接合強度を増大させるといった作用効果が得られる。
【００３１】
図２（ｂ）は、下孔１８に絶縁材として樹脂２０を充填した状態を示す。樹脂２０はスクリーン印刷法あるいはメタルマスクを用いて下孔１８に充填することができる。
下孔１８に樹脂２０を充填した後、加熱キュア工程により、樹脂２０を硬化させる。本実施形態では、熱硬化型のエポキシ樹脂を使用し、樹脂２０を加熱キュアする工程では、１６０℃程度に加熱する。基板１６の表面にガス抜き穴１４０が形成されているから、加熱工程でコア部１０から発生する分解性のガスあるいは水蒸気は、ガス抜き穴１４０から外部に排出され、めっき層１９や銅箔１４が膨らむといった障害を防止することができる。
下孔１８に樹脂２０を充填して熱硬化させた後、下孔１８から突出する樹脂２０の端面を研磨し、樹脂２０の端面を平坦化するとともに、基板１６の表面と樹脂２０の端面が面一となるように研磨加工する。
【００３２】
図４は、下孔１８の内壁面をめっき層１９によって被覆した後、さらに下孔１８の内壁面を絶縁被膜２１によって被覆する工程例を示す。図４（ａ）は、図２（ａ）に示した、下孔１８をめっき層１９によって被覆した状態を示す。
図４（ｂ）は、めっき層１９を電源供給層とする電着法によって下孔１８の内壁面と基板１６の表面に被着形成された銅箔１４およびめっき層１９の表面に絶縁被膜２１を形成した状態を示す。めっき層１９は下孔１８の内壁面と基板１６の表面全体に被着しているから、めっき層１９を電源供給層とする電着法を適用することによって、下孔１８の内面の全面と基板１６の表面の全面に絶縁被膜２１を被着させることができる。絶縁被膜２１は、一例として、エポキシ樹脂の電着液中に基板１６を浸漬し、めっき層１９を直流電源に接続し、定電流法によって電着することができる。
この絶縁被膜２１は、下孔１８と導通スルーホールとの電気的短絡をさらに確実に防止するために設けるものである。
絶縁被膜２１を基板１６の表面および下孔１８の内壁面に被着した後、乾燥処理および加熱処理を行って絶縁被膜２１を硬化させる。絶縁被膜２１の厚さは１０〜２０μｍである。
【００３３】
図４（ｃ）は、絶縁被膜２１によって内壁面が被覆された下孔１８に絶縁材として樹脂２０を充填した状態を示す。下孔１８に樹脂２０を充填した後、加熱キュアによって樹脂２０を熱硬化させる際にも、基板１６の表面にガス抜き穴１４０が設けられていることから、コア部１０から発生したガス、基板に吸湿された水分による水蒸気がガス抜き穴１４０から排出され、銅箔１４、めっき層１９および絶縁被膜２１を膨らませるといった変形を生じさせることなく処理することができる。
下孔１８に樹脂２０を充填して熱硬化させた後、下孔１８から突出する樹脂２０の端面を研磨して平坦面に加工する。この研磨加工の際に、基板１６の表面の絶縁被膜２１を研磨して除去し、基板１６の表面と樹脂２０の端面を面一にする。
【００３４】
なお、下孔１８の内壁面をめっき層１９によって被覆するのは、粗面となった下孔１８の内壁面を円滑面とし、下孔１８に樹脂２０を充填する際にボイドを発生させないようにして、樹脂２０中に生じたボイド部分で導通スルーホールと導電性を有するコア部１０とが電気的に短絡することを防止するためである。めっき層１９に積層してさらに絶縁被膜２１によって被覆すると、下孔１８の内壁面の平滑性がさらに良好になり、樹脂２０の充填性が良好になるとともに、絶縁被膜２１が下孔１８と導通スルーホールとの間に介在することになって、コア部１０と導通スルーホールとの電気的短絡をさらに確実に防止することができる。
【００３５】
コア基板は、図２（ｂ）あるいは図４（ｃ）に示したように、基板１６に設けた下孔１８に樹脂２０を充填した後、基板１６の両面に配線層を積層して形成し、下孔１８に導通スルーホールを貫通させることによって形成される。
カーボンファイバ強化プラスチックからなるコア部１０を備える基板１６の熱膨張係数が１ppm／℃程度であるのに対して、基板１６に積層する配線層の熱膨張係数は１５〜３０ppm／℃程度もあることがある。このように、基板１６とこの基板１６に積層する配線層の熱膨張係数に大きな差異があると、基板１６と配線層との界面が剥離したり、界面にクラックが生じたりする。
【００３６】
（アンカーパターンの形成工程）
本実施形態においては、このような基板１６と配線層との間に生じる熱応力の問題を回避する方法として、基板１６の両面に基板１６に積層される配線層との間でアンカー作用を生じさせるアンカーパターン１５を形成する。
図５は、基板１６の両面にアンカーパターン１５を形成する工程を示す。
図５（ａ）は、下孔１８に樹脂２０を充填した基板１６の表面に無電解銅めっきを施した状態を示す。
図５（ｂ）は、無電解銅めっきを施した基板１６の表裏面にドライフィルムレジスト（フォトレジスト）をラミネートし、露光および現像してレジストパターン７４を形成した状態を示す。レジストパターン７４には、下孔１８の周囲にランド１４２を形成するためのパターン部７４ａと、アンカーパターン１５を形成するためのパターン部７４ｂを形成する。
【００３７】
ランド１４２を形成するパターン部７４ａは、下孔１８の平面領域範囲と下孔１８の外周縁を所定幅で被覆する平面形状が円形のパターンに形成される。図５（ｂ）に示すように、パターン部７４ａの縁部を下孔１８の外周縁から若干張り出すように（張り出し量Ｗ）しているのは、基板１６の表面の銅箔１４とめっき層１９をエッチングした際に、下孔１８の内壁面を被覆するめっき層１９にまでエッチング液が進入して、めっき層１９がエッチングされないようにするためである。
【００３８】
レジストパターン７２をマスクとして基板１６の表面に被着形成された銅箔１４およびめっき層１９をエッチングすると、レジストパターンの開口部で、銅箔１４とめっき層１９が側面エッチングされる。この側面エッチングの量は、被エッチング層の厚さの７０％程度である。したがって、レジストパターン７２を下孔１８の外周縁から張り出させる量Ｗは、この側面エッチング量を考慮して、エッチング時にエッチング液が下孔１８の内壁面まで達しないように、下孔１８の内壁面のめっき層１９を保護するように設定する。側面エッチングの量は、銅箔１４およびめっき層１９の厚さ、使用するエッチング液、エッチング液の噴射圧等のエッチング条件によって異なるから、具体的には、個々の条件に合わせてレジストパターン７２の張り出し量Ｗを設定する必要がある。
【００３９】
アンカーパターン１５を形成するパターン部７４ｂは、下孔１８の中間領域に適宜間隔で配置すればよい。本実施形態では、略等間隔にアンカーパターン１５を配置するように設定した。
なお、アンカーパターン１５は基板１６の表面に形成したガス抜き穴１４０の位置には形成できないから、ガス抜き穴１４０とは重複しない配置に設ける。
【００４０】
図５（ｃ）は、レジストパターン７４をマスクとして、基板１６の表面に被着する銅箔１４およびめっき層１９をエッチングした状態を示す。銅箔１４およびめっき層１９はレジストパターン７４によって被覆されていない部位がエッチングされて除去され、下地のプリプレグ１２の表面が露出する。
図５（ｄ）は、銅箔１４およびめっき層１９をエッチングした後、レジストパターン７４を溶解して除去した状態である。基板１６の表面にランド１４２とアンカーパターン１５が形成されている。アンカーパターン１５は基板１６の表面に所定間隔に突起状に突出する形態に形成される。
ランド１４２は下孔１８に充填された樹脂２０を囲むようにリング状に形成される。
【００４１】
本実施形態においては、図５（ａ）に示す工程において、基板１６の表面に無電解銅めっきを施した。この無電解銅めっきは、銅箔１４とめっき層１９をエッチングした後、レジストパターン７４を除去する際に、樹脂２０から容易にレジストパターン７４が除去できるように設けたものである。
基板１６の両面に無電解銅めっきを施さずに、基板１６の両面にそのままドライフィルムレジストをラミネートすると、ドライフィルムレジストと樹脂２０とは樹脂同士であるために密着力が強く、エッチング後にレジストパターン７２を樹脂２０から除去することが容易にできない。
【００４２】
これに対して、基板１６の表面にあらかじめ無電解銅めっきを施してからドライフィルムレジストをラミネートすれば、エッチング後にドライフィルムレジスト（レジストパターン７２）を除去することは、剥離法によっても化学的に無電解銅めっき層８０を溶解して除去する方法であってもきわめて簡単である。樹脂２０の端面とレジストパターン７２との間に介在する無電解銅めっき層８０が剥離層として作用するからである。
無電解銅めっき層の厚さは０．５μｍ〜１μｍ程度でよい。ドライフィルムレジストの剥離に用いる無電解めっき層としては、無電解銅めっき以外の金属めっきによることが可能であるが、めっきの容易性、エッチングの容易性から無電解銅めっきが有効である。
レジストパターン７４を除去する際に、レジストパターン７４の下地層である無電解銅めっき層８０も除去される。
【００４３】
図６は、基板１６の表面にランド１４２とアンカーパターン１５が形成された状態を平面方向から見た状態を示す。
下孔１８に樹脂２０が充填され、樹脂２０の周囲にリング状にランド１４２が形成されている。アンカーパターン１５は、隣り合ったランド１４２の中間領域に多数個形成されている。本実施形態では、アンカーパターン１５の平面形状を正方形とし、矩形の小突起が多数個突出する形態にアンカーパターン１５を形成した。アンカーパターン１５は、平面形状が矩形に限らず、円形、三角形、ひし形、星形等の任意の形状に形成することができる。また、アンカーパターン１５の大きさ、配置密度等についても適宜設定することができる。
【００４４】
（配線層の形成工程）
図７、８は、表面にアンカーパターン１５が形成され、下孔１８の外周縁にランド１４２が形成された基板１６の両面に配線層を形成し、次いで導通スルーホールを形成してコア基板を形成するまでの工程を示す。
図７（ａ）は、プリプレグ４０、配線シート４２、プリプレグ４４、銅箔４６を基板１６の両面に位置合わせして配置した状態を示す。配線シート４２は絶縁樹脂シート４１の両面に配線パターン４２ａを形成したものである。配線シート４２は、たとえばガラスクロスからなる絶縁樹脂シートの両面に銅箔を被着した両面銅張り基板の銅箔層を所定パターンにエッチングして形成される。
【００４５】
プリプレグ４０、配線シート４２、プリプレグ４４、銅箔４６を基板１６の両面に、加熱および加圧することによりプリプレグ４０、４４を熱硬化させ、基板１６に一体に配線層４８を形成する（図７（ｂ））。プリプレグ４０、４４はガラスクロスに熱硬化型の樹脂材料を含浸して形成され、未硬化状態で層間に介装して加熱および加圧することにより、各層間を電気的に絶縁した状態で配線層４８を一体化する。
本実施形態においては、基板１６の表面にアンカーパターン１５を形成しているから、配線層４８を基板１６に圧着した際に、アンカーパターン１５がアンカーとして作用し、基板１６に配線層４８が堅固に密着して一体化される。
【００４６】
次に、配線層４８が積層された基板１６に導通スルーホールを形成するための貫通孔５０を形成する。貫通孔５０は、ドリル加工により、下孔１８と同芯に、配線層４８および基板１６を厚さ方向に貫通させて形成する（図７（ｃ））。貫通孔５０は下孔１８よりも小径に形成するから、貫通孔５０の樹脂２０を通過する部位では、樹脂２０が貫通孔５０の内壁面に露出する。
【００４７】
図８（ａ）は、貫通孔５０を形成した後、基板に無電解銅めっきおよび電解銅めっきを施し、貫通孔５０の内面に導通スルーホール５２を形成した状態を示す。無電解銅めっきにより、貫通孔５０の内面および基板の表面の全面に、無電解銅めっき層が形成される。この無電解銅めっき層をめっき給電層として電解銅めっきを施すことにより、貫通孔５０の内壁面の全面と基板の表面の全面にめっき層５２ａが被着形成される。貫通孔５０の内壁面に形成されためっき層５２ａは基板の表裏面の配線パターンを電気的に接続する導通スルーホール５２となる。
【００４８】
導通スルーホール５２を形成した後、貫通孔５０に樹脂５４を充填し、蓋めっきを施した後、基板の表面に被着形成されている銅箔４６、めっき層５２ａ、蓋めっき層５５を所定パターンにエッチングし、基板の表面に配線パターン５６を形成してコア基板５８が得られる（図８（ｂ））。
コア基板５８の表裏面に形成された配線パターン５６は、導通スルーホール５２を介して電気的に接続される。また、配線層４８の内層に形成された配線パターン４２ａが適宜位置において導通スルーホール５２に接続する。
コア基板５８は、コア部１０を含む基板１６に形成した下孔１８の内壁面にめっき層１９が被着形成されたことにより、コア部１０と導通スルーホール５２とが電気的に短絡することが防止されている。
【００４９】
図９は、図４（ｃ）に示した、下孔１８の内壁面にめっき層１９と絶縁被膜２１とを積層した基板１６を使用してコア基板５８を製造した例を示す。
この場合も、図７、８に示した配線層４８の形成方法とまったく同様に、基板１６の両面に配線層４８を積層して一体化することによってコア基板５８を形成することができる。コア基板５８の両面に配線パターン５６が形成され、コア基板５８の両面に形成された配線パターン５６は導通スルーホール５２を介して電気的に接続されている。
【００５０】
本実施形態のコア基板５８では、コア部１０に形成した下孔１８の内壁面がめっき層１９と絶縁被膜２１とによって二重に積層され、下孔１８の内側が絶縁被膜２１であることから、下孔１８に樹脂２０を充填した際に、仮に樹脂２０中にボイドが発生し、ボイド部分で導通スルーホール５２に膨張部５２ｂが生じたとしても、絶縁被膜２１がめっき層１９との間に介在することによって、導通スルーホール５２とコア部１０とが短絡することを確実に防止することが可能となる。
【００５１】
また、基板１６の表面にアンカーパターン１５が形成されたことにより、基板１６と配線層４８とが強固に連結され、基板１６の熱膨張係数と配線層４８の熱膨張係数が大きく相違しているような場合でも、基板１６と配線層４８との界面に剥離が生じたり、界面にクラックが生じるといったことを防止することができる。これによって、コア基板５８全体としての熱膨張係数を所要の熱膨張係数となるように調整することができる。
【００５２】
（配線基板）
配線基板はコア基板５８の両面に、たとえばビルドアップ法により配線層を積層して形成することによって得られる。
図１０は、図８（ｂ）に示した、基板１６の両面に、２層のビルドアップ層６０ａ、６０ｂを積層したビルドアップ層６０を備える配線基板を示す。
１層目のビルドアップ層６０ａは、絶縁層６１ａおよび配線パターン６２ａと、下層の配線パターン５６と配線パターン６２ａとを電気的に接続するビア６３ａとを備える。２層目のビルドアップ層６０ｂは絶縁層６１ｂおよび配線パターン６２ｂとビア６３ｂとを備える。
コア基板５８の両面に形成されたビルドアップ層６０の配線パターン６２ａ、６２ｂは導通スルーホール５２およびビア６３ａ、６３ｂを介して電気的に導通される。
【００５３】
ビルドアップ層６０は、一般的なビルドアップ法によって形成される。すなわち、コア基板５８の両面にエポキシフィルム等の絶縁性樹脂フィルムをラミネートして絶縁層６１ａを形成し、レーザ加工により、ビア６３ａを形成するビア穴を底面でコア基板５８の表面に形成されている配線パターン５６が露出するように絶縁層６１ａに開口させる。
次に、デスミア処理によりビア穴の内面を粗化し、無電解銅めっきを施してビア穴の内面および絶縁層６１ａの表面に無電解銅めっき層を形成する。
次に、無電解銅めっき層の表面にフォトレジストを被着し、露光および現像操作により、無電解銅めっき層の配線パターン６２ａとなる部位を露出させたレジストパターンを形成する。
【００５４】
次いで、レジストパターンをマスクとして、無電解銅めっき層をめっき給電層とする電解銅めっきを施し、無電解銅めっき層が露出している部位に電解銅めっきを盛り上げ形成する。この工程で、ビア穴に電解銅めっきが充填され、ビア６３ａが形成される。
次に、レジストパターンを除去し、無電解銅めっき層の露出領域をエッチングして除去することにより、絶縁層６１ａの表面に配線パターン６２ａが形成される。
【００５５】
２層目のビルドアップ層６０ｂについても、同様にして形成することができる。
配線層の最上層では、半導体素子を接続するための電極、あるいは外部接続端子を接合するための接続パッドをパターン形成し、外部に露出する電極あるいは接続パッドを除いて保護膜によって被覆する。外部に露出する電極あるいは接続パッドについては、金めっき等の所要の保護めっきが施される。
配線基板の製造方法には種々の方法がある。コア基板５８の両面に形成する配線層の形成方法も上述した方法に限定されるものではない。
【００５６】
なお、上記実施形態で説明したコア基板の製造方法においては、本発明の好適な適用例として、導電性を有するカーボンファイバ強化プラスチックからなるコア部１０を備えたコア基板の製造方法を例に説明したが、本発明は、導電性を有しないコア部を備えたコア基板の製造にももちろん適用することができるものであり、基板と基板に積層する配線層との熱膨張係数が相違することによって基板と配線層との界面に熱応力が生じることによる問題を回避する方法として有効に利用することができる。
【図面の簡単な説明】
【００５７】
【図１】基板に下孔とガス抜き穴を形成する工程を示す断面図である。
【図２】基板にガス抜き穴を形成し、下孔に樹脂を充填する工程を示す断面図である。
【図３】下孔とガス抜き穴の平面図である。
【図４】基板にガス抜き穴を形成し、下孔に樹脂を充填する他の工程を示す断面図である。
【図５】基板表面の導体層をエッチングしてアンカーパターンを形成する工程を示す断面図である。
【図６】基板表面におけるランドとアンカーパターンの配置例を示す平面図である。
【図７】コア基板の製造工程を示す断面図である。
【図８】コア基板の製造工程を示す断面図である。
【図９】コア基板の他の構成例を示す断面図である。
【図１０】配線基板の断面図である。
【符号の説明】
【００５８】
１０  コア部
１１  切粉
１２  プリプレグ
１４  銅箔
１５  アンカーパターン
１６  基板
１８  下孔
１９  めっき層
２０  樹脂
２１  絶縁被膜
４０、４４  プリプレグ
４１  絶縁樹脂シート
４２  配線シート
４２ａ  配線パターン
４６  銅箔
４８  配線層
５０  貫通孔
５２  導通スルーホール
５２ａ  めっき層
５４  樹脂
５６  配線パターン
５８  コア基板
６０、６０ａ、６０ｂ  ビルドアップ層
６３ａ、６３ｂ  ビア
７０、７２、７４  レジストパターン
７４ａ  パターン部
７４ｂ  パターン部
８０  無電解銅めっき層
【図１】
2009099624.tif 000003
【図２】
2009099624.tif 000004
【図３】
2009099624.tif 000005
【図４】
2009099624.tif 000006
【図５】
2009099624.tif 000007
【図６】
2009099624.tif 000008
【図７】
2009099624.tif 000009
【図８】
2009099624.tif 000010
【図９】
2009099624.tif 000011
【図１０】
2009099624.tif 000012